(57)【要約】【課題】有機溶剤可溶性の新規エラグ酸系化合物及びその用途を提供する。【解決手段】新規なエラグ酸系化合物は、下記の一般式（１）で表される。【化１】
2004002270.tif 000007
（式（１）中、Ｒはアルキル基、アルキルエーテル基、炭素環基、複素環基、又は芳香族環基を示し、２つのＲは同一でも異なっていてもよい。）該化合物は褐色を呈し、有機溶剤溶解性であるので、染料等の着色材料として使用できる。また該化合物は青緑色蛍光発光を示すので、有機ＥＬ素子の発光層に有用である。【選択図】　なし【特許請求の範囲】
【請求項１】
下記一般式（１）で表されるエラグ酸系化合物。
【化１】
2004002270.tif 000006
（式（１）中、Ｒはアルキル基、アルキルエーテル基、炭素環基、複素環基、又は芳香族環基を示し、２つのＲは同一でも異なっていてもよい。）
【請求項２】
前記一般式（１）で表されるエラグ酸系化合物において、Ｒは炭素数が１〜２０の直鎖もしくは分枝鎖状のアルキル基もしくはアルキルエーテル基、炭素数が５〜８の環状脂肪族官能基からなる炭素環基、ヘテロ原子を含む５員環乃至８員環の環状脂肪族官能基からなる複素環基、または芳香族環基である請求項１記載のエラグ酸系化合物。
【請求項３】
請求項１または２記載のエラグ酸系化合物を使用した着色材料。
【請求項４】
請求項１または２記載のエラグ酸系化合物が、複数種類の化合物の混合物であり、該混合物を使用した着色材料。
【請求項５】
請求項３または４記載の着色材料が高分子有機化合物と組み合わせられてなる着色している高分子有機材料。
【請求項６】
請求項１または２記載のエラグ酸系化合物を含有してなるエレクトロルミネッセンス材料。
【発明の詳細な説明】
【０００１】
【発明の属する技術分野】
本発明は、新規なエラグ酸系化合物に関し、該化合物を含有する褐色の着色材料に関し、該着色材料を高分子有機化合物と組み合わせた高分子有機材料に関し、また、該エラグ酸系化合物を含有する青緑色蛍光発光のエレクトロルミネッセンス材料に関する。
【０００２】
【従来の技術】
【０００３】
【特許文献１】
特開平９−３０２３３７号公報
【０００４】
有機ＥＬ素子は、自己発光型であること、および応答の速いことから、画像の視認性に優れ、また、動画の表示に適していることから、用途が広まりつつあるものである。
【０００５】
有機ＥＬ素子に用いられる有機蛍光体としては、所定の発光色を高輝度で発光し得ることに加えて、発光層を形成する際に、有機蛍光体を溶解もしくは分散して、適用のための組成物を得るのが容易であること等が望まれる。というのは、従来、発光層を形成するために使用されてきた有機蛍光体は、トルエンやキシレンのような汎用性の高い有機溶剤に対し、難溶性であることが多い。これらの有機溶剤は、適度な乾燥性を有するので、塗料化する際には、使用頻度が高く、重要なものである。あるいは、従来、使用されてきた有機蛍光体は、上記のような汎用有機溶剤に難溶性であることに加えて、結晶性（もしくは凝集性）が高く、ときには昇華性を有しているので、有機蛍光体の層を形成する成膜方法としては、有機溶剤に溶解して適用する湿式方式を取りづらく、真空蒸着法等の乾式方式を取る必要性がある（例えば、特許文献１参照。）。
【０００６】
湿式方式と乾式方式とを比べた場合、乾式方式において用いる装置は、複雑で高価であり、真空系を必要とすることから、連続加工が困難であったり、大面積への加工を試みる際には、装置を真空系ごと大型化する必要があるが、湿式方式において用いる装置は、少なくとも真空系を要しない点で比較的簡易なもので済み、真空系内への材料の導入や、そこからの排出の手間もなく、大面積への加工を試みる際にも、真空系ごと大型化する必要がない等の利点がある。従って、有機ＥＬ素子を広く普及させるためには、湿式法式で有機蛍光体の成膜を行なうことが有利であり、そのようなプロセスに適した有機蛍光体を使用することが望まれていた。
【０００７】
一方、従来、次式（２）で表されるエラグ酸は、蛍光性材料の原料として注目されている化合物である。該化合物はその構造から親水性であるが、有機エレクトロルミネッセンス用発光材料としての応用を考える際に、該化合物の親水性に起因する水分による劣化が危惧される。また、該化合物は汎用有機溶剤に不溶であり、取扱性に問題がある。
【０００８】
【化２】
2004002270.tif 000002
【０００９】
【発明が解決しようとする課題】
そこで本発明において解決すべき１番目の課題は、蛍光発光特性、耐熱性を損なうことなく、有機溶剤に対する溶解性あるいは分散性に優れた新規なエラグ酸系化合物を提供することである。
【００１０】
本発明において解決すべき２番目の課題は、新規なエラグ酸系化合物を用い、有機溶剤に対する溶解性あるいは分散性に優れ、塗膜形成性に優れた着色材料を提供することである。
【００１１】
本発明において解決すべき３番目の課題は、新規なエラグ酸系化合物を用い、高分子材料中に容易に溶解あるいは容易に分散されて着色されてなる高分子有機材料を提供することである。
【００１２】
本発明において解決すべき４番目の課題は、新規なエラグ酸系化合物を用いた有機溶剤に対する溶解性あるいは分散性に優れたエレクトロルミネッセンス材料を提供することである。
【００１３】
【課題を解決するための手段】
発明者は種々検討の結果、特定のエラグ酸系化合物が褐色を呈し、青緑色蛍光発色することを見出すことにより、上記の各課題を解決することができた。
【００１４】
第１の本発明は、前記１番目の課題を解決するものであり、下記一般式（１）で表されるエラグ酸系化合物に関するものであり、該化合物は有機溶剤溶解性である。
【００１５】
【化３】
2004002270.tif 000003
【００１６】
（式（１）中、Ｒはアルキル基、アルキルエーテル基、炭素環基、複素環基、又は芳香族環基を示し、２つのＲは同一でも異なっていてもよい。）
【００１７】
本発明のエラグ酸系化合物は、エラグ酸の４つの水酸基を反応の足場として、ジオキサン基で種々の官能基とが結合した形態をとっている。本発明のエラグ酸系化合物は、エラグ酸基部位と、ジオキサジン基部位で蛍光発光特性が発現し、末端部位で主に溶剤溶解性が発現している。
【００１８】
第１の本発明のさらに具体的なエラグ酸系化合物は、前記一般式（１）で表されるエラグ酸系化合物において、Ｒは炭素数が１〜２０の直鎖もしくは分枝鎖状のアルキル基もしくはアルキルエーテル基、炭素数が５〜８の環状脂肪族官能基からなる炭素環基、ヘテロ原子を含む５員環乃至８員環の環状脂肪族官能基からなる複素環基、または芳香族環基であるエラグ酸系化合物である。
【００１９】
第２の本発明は、前記２番目の課題を解決するものであり、前記一般式（１）で表されるエラグ酸系化合物を使用した着色材料に関するものである。該エラグ酸系化合物は褐色を呈し、有機溶剤溶解性があるため染料等の着色材料として使用できる。着色材料としては、前記一般式（１）で表されるエラグ酸系化合物の内、１種類のみの特定の化合物、或いは２種以上の特定の化合物の混合物が使用できる。該混合物を使用した着色材料は溶剤における溶解性がさらに向上する利点がある。
【００２０】
第３の本発明は、前記３番目の課題を解決するものであり、前記した本発明の着色材料が高分子有機化合物と組み合わせられてなる着色している高分子有機材料に関するものである。前記一般式（１）で表されるエラグ酸系化合物を高分子有機物質に含ませることにより、着色している高分子有機材料として利用することができる。例えば、可塑性材料、溶融物、紡糸液、各種コーティング液、スクリーン印刷用インキ、インクジェット印刷用インキ、または感熱転写等の非衝撃印刷用インキ、トナー、または調合物等における染料又は顔料として利用できる。
【００２１】
第４の本発明は、前記４番目の課題を解決するものであり、前記した本発明の着色材料を含有してなるエレクトロルミネッセンス材料である。前記一般式（１）で表されるエラグ酸系化合物は、青緑色蛍光発光するので、エレクトロルミネッセンス材料として有用である。
【００２２】
【発明の実施の形態】
本発明の前記一般式（１）で表されるエラグ酸系化合物は、前記式（２）で表されるエラグ酸の４つの水酸基を反応の足場として、ジオキサジン基で種々の官能基とが結合した形態をとっている。本発明のエラグ酸系化合物は、エラグ酸部位と、ジオキサジン基部位で蛍光発光特性が発現し、末端部位で主に溶剤溶解性が発現している。
【００２３】
本発明の前記一般式（１）で表されるエラグ酸系化合物において、Ｒは、炭素数が１〜２０、好ましくは６〜２０の直鎖もしくは分枝鎖状のアルキル基、または、アルキルエーテル基である。アルキル基としては、例えば、エチル基、ヘキシル基、もしくはオクチル基等であり、アルキルエーテル基としては、エチレンエーテル基、もしくはプロピレンエーテル基が好ましく、例えば、ジエチレングリコールモノメチルエーテル基、トリエチレングリコールモノメチルエーテル基、プロピレングリコールモノメチルエーテル基、もしくはクラウンエーテル基等を挙げることができる。
【００２４】
上記のものも含めて具体的なアルキル基としては、メチル基、エチル基、プロピル基、ｉ−プロピル基、ｎ−ブチル基、ｓ−ブチル基、ｔ−ブチル基、ｎ−アミル基、ｉ−アミル基、ｔ−アミル基、エチル−ｎ−プロピル基、エチル−ｉ−プロピル基、ｎ−ヘキシル基、ｔ−ヘプチル基、２−ヘプチル基、３−ヘプチル基、４−ヘプチル基、ｎ−オクチル基、２−オクチル基、４−オクチル基、ｎ−ノニル基、ｔ−ノニル基、２−ノニル基、３−ノニル基、４−ノニル基、５−ノニル基、ｎ−デシル基、２−デシル基、３−デシル基、４−デシル基、５−デシル基、ｎ−ウンデシル基、ｔ−ウンデシル基、２−ウンデシル基、３−ウンデシル基、４−ウンデシル基、５−ウンデシル基、６−ウンデシル基、ｎ−ドデシル基、ｔ−ドデシル基、２−ドデシル基、３−ドデシル基、４−ドデシル基、５−ドデシル基、６−ドデシル基、７−ドデシル基、ｎ−トリデシル基、ｔ−トリデシル基、２−トリデシル基、３−トリデシル基、４−トリデシル基、５−トリデシル基、６−トリデシル基、７−トリデシル基、８−トリデシル基、ｎ−テトラデシル基、２−テトラデシル基、３−テトラデシル基、４−テトラデシル基、５−テトラデシル基、６−テトラデシル基、７−テトラデシル基、８−テトラデシル基、９−テトラデシル基、ｎ−ペンタデシル基、２−ペンタデシル基、３−ペンタデシル基、４−ペンタデシル基、５−ペンタデシル基、６−ペンタデシル基、７−ペンタデシル基、８−ペンタデシル基、９−ペンタデシル基、１０−ペンタデシル基、ｎ−ヘキサデシル基、２−へキサデシル基、３−へキサデシル基、４−へキサデシル基、５−へキサデシル基、６−へキサデシル基、７−へキサデシル基、８−へキサデシル基、９−へキサデシル基、１０−へキサデシル基、１１−へキサデシル基、ｎ−ヘプタデシル基、２−ヘプタデシル基、３−ヘプタデシル基、４−ヘプタデシル基、５−ヘプタデシル基、６−ヘプタデシル基、７−ヘプタデシル基、８−ヘプタデシル基、９−ヘプタデシル基、１０−ヘプタデシル基、１１−ヘプタデシル基、１２−ヘプタデシル基、ステアリル基、２−オクタデシル基、３−オクタデシル基、４−オクタデシル基、５−オクタデシル基、６−オクタデシル基、７−オクタデシル基、８−オクタデシル基、９−オクタデシル基、１０−オクタデシル基、１１−オクタデシル基、１２−オクタデシル基、１３−オクタデシル基、ｎ−ノナデシル基、２−ノナデシル基、３−ノナデシル基、４−ノナデシル基、５−ノナデシル基、６−ノナデシル基、７−ノナデシル基、８−ノナデシル基、９−ノナデシル基、１０−ノナデシル基、１１−ノナデシル基、１２−ノナデシル基、１３−ノナデシル基、１４−ノナデシル基、ｎ−エイコシル基、２−エイコシル基、３−エイコシル基、４−エイコシル基、５−エイコシル基、６−エイコシル基、７−エイコシル基、８−エイコシル基、９−エイコシル基、１０−エイコシル基、１１−エイコシル基、１２−エイコシル基、１３−エイコシル基、１４−エイコシル基、もしくは１５−エイコシル基、等を挙げることができる。
【００２５】
また、上記のものも含めて具体的なアルキルエーテル基としては、−ＯＲ１　、−Ｒ１　−ＯＲ２　、−ＯＲ１　−ＯＲ２　、−Ｒ１　−ＯＲ２　−ＯＲ３　、−ＯＲ１　−ＯＲ２　−ＯＲ３　、−Ｒ１　−ＯＲ２　−ＯＲ３　−ＯＲ４　（Ｒ１　〜Ｒ４　はいずれもアルキレン基）のように表示され、もしくは含有エーテル酸素原子数が４〜１０であるアルキルエーテル基において、酸素原子間に連結するアルキレン基が、メチレン基、エチレン基、プロピレン基、ブチレン基、アミレン基、ヘプチレン基、オクチレン基、ノニレン基、デシレン基、ウンデシレン基、ドデシレン基、トリデシレン基、テトラデシレン基、ペンタデシレン基、ヘキサデシレン基、ヘプタデシレン基、オクタデシレン基、ノナデシレン基、もしくはエイコシレン基、等のおのおの独立した炭素数１〜２０のアルキレン基であり、末端アルキル基が、メチル基、エチル基、プロピル基、ｉ−プロピル基、ｎ−ブチル基、ｓ−ブチル基、ｔ−ブチル基、ｎ−アミル基、ｉ−アミル基、ｔ−アミル基、エチル−ｎ−プロピル基、エチル−ｉ−プロピル基、ｎ−ヘキシル基、ｔ−ヘプチル基、２−ヘプチル基、３−ヘプチル基、４−ヘプチル基、ｎ−オクチル基、２−オクチル基、４−オクチル基、ｎ−ノニル基、ｔ−ノニル基、２−ノニル基、３−ノニル基、４−ノニル基、５−ノニル基、ｎ−デシル基、２−デシル基、３−デシル基、４−デシル基、５−デシル基、ｎ−ウンデシル基、ｔ−ウンデシル基、２−ウンデシル基、３−ウンデシル基、４−ウンデシル基、５−ウンデシル基、６−ウンデシル基、ｎ−ドデシル基、ｔ−ドデシル基、２−ドデシル基、３−ドデシル基、４−ドデシル基、５−ドデシル基、６−ドデシル基、７−ドデシル基、ｎ−トリデシル基、ｔ−トリデシル基、２−トリデシル基、３−トリデシル基、４−トリデシル基、５−トリデシル基、６−トリデシル基、７−トリデシル基、８−トリデシル基、ｎ−テトラデシル基、２−テトラデシル基、３−テトラデシル基、４−テトラデシル基、５−テトラデシル基、６−テトラデシル基、７−テトラデシル基、８−テトラデシル基、９−テトラデシル基、ｎ−ペンタデシル基、２−ペンタデシル基、３−ペンタデシル基、４−ペンタデシル基、５−ペンタデシル基、６−ペンタデシル基、７−ペンタデシル基、８−ペンタデシル基、９−ペンタデシル基、１０−ペンタデシル基、ｎ−ヘキサデシル基、２−へキサデシル基、３−へキサデシル基、４−へキサデシル基、５−へキサデシル基、６−へキサデシル基、７−へキサデシル基、８−へキサデシル基、９−へキサデシル基、１０−へキサデシル基、１１−へキサデシル基、ｎ−ヘプタデシル基、２−ヘプタデシル基、３−ヘプタデシル基、４−ヘプタデシル基、５−ヘプタデシル基、６−ヘプタデシル基、７−ヘプタデシル基、８−ヘプタデシル基、９−ヘプタデシル基、１０−ヘプタデシル基、１１−ヘプタデシル基、１２−ヘプタデシル基、ステアリル基、２−オクタデシル基、３−オクタデシル基、４−オクタデシル基、５−オクタデシル基、６−オクタデシル基、７−オクタデシル基、８−オクタデシル基、９−オクタデシル基、１０−オクタデシル基、１１−オクタデシル基、１２−オクタデシル基、１３−オクタデシル基、ｎ−ノナデシル基、２−ノナデシル基、３−ノナデシル基、４−ノナデシル基、５−ノナデシル基、６−ノナデシル基、７−ノナデシル基、８−ノナデシル基、９−ノナデシル基、１０−ノナデシル基、１１−ノナデシル基、１２−ノナデシル基、１３−ノナデシル基、１４−ノナデシル基、ｎ−エイコシル基、２−エイコシル基、３−エイコシル基、４−エイコシル基、５−エイコシル基、６−エイコシル基、７−エイコシル基、８−エイコシル基、９−エイコシル基、１０−エイコシル基、１１−エイコシル基、１２−エイコシル基、１３−エイコシル基、１４−エイコシル基、もしくは１５−エイコシル基であるようなエーテル官能基が挙げられる。これらエーテル官能基中に、硫黄や窒素等のヘテロ原子を含んでも構わない。
【００２６】
また、本発明の前記一般式（１）で表されるエラグ酸系化合物において、Ｒは、炭素数が５〜８の脂肪族炭素環状官能基からなる炭素環基であってもよく、特に炭素数が６のシクロヘキシル基が好ましい。あるいはＲは、ヘテロ原子を含む５員環〜８員環の環状脂肪族官能基からなる複素環基であってもよく、特にピペラジン構造もしくはジオキサン構造が好ましい。更にあるいはＲは、ベンゼン環、ナフタレン環等の炭素芳香族置換基からなるか、もしくはピリジン環、トリアジン環等の複素芳香族置換基からなる芳香族環基であってもよく、特に合成の容易なベンゼン環もしくはナフタレン環が好ましい。
【００２７】
本発明の前記一般式（１）で表されるエラグ酸系化合物において、２つのＲは、同じものどうしであってもよいし、また、互いに異なるものどうしであってもよい。前記一般式（１）で表されるエラグ酸系化合物は、前記式（２）で示したエラグ酸の水酸基に、例えば、両末端にハロゲンが導入されたアルキル基、もしくはアルキルエーテル基等を反応させて、脱ハロゲン化水素により、アルキル基、もしくはアルキルエーテル基を導入する等の方法により得ることができる。
【００２８】
前記一般式（１）で表されるエラグ酸系化合物は、乳酸エチル、ジオキサン、シクロヘキサノン、もしくはジクロロエタン等の有機溶剤に対し、塗料化に充分な程度の良好な溶解性を有している。従来の技術の項で挙げた「特許文献１」記載のエラグ酸系化合物は、これらの有機溶剤に対し、塗料化に充分な溶解性を有していないので、エラグ酸の水酸基を利用して導入されたアルキル基、もしくはアルキルエーテル基が有機溶剤に対する溶解性をもたらすものと考えられる。
【００２９】
前記一般式（１）で表されるエラグ酸系化合物は、蛍光発光の効率が優れており、通常の蛍光着色剤として用いる以外に、有機ＥＬ素子の発光層を構成する有機蛍光体として用いるのに適している。有機ＥＬ素子は、有機蛍光体を、対向する一対の電極間に挟んで構成したもので、一方の電極から注入された電子と、他方の電極から注入された正孔が有機蛍光体の層内で再結合する際に発光するものである。
【００３０】
また、前記一般式（１）で表されるエラグ酸系化合物は、溶剤に対する溶解性が優れているので、溶媒に溶解して、適用するのに適した粘度の組成物を調製し、その組成物を用いて有機ＥＬ素子の発光層を形成するのに適しており、また、形成された発光層中に、未溶解物が生じることが無く、発光層の均一性が優れている。
【００３１】
前記一般式（１）で表されるエラグ酸系化合物は、上記した種々の態様の発光層における有機発光体層、もしくは、有機発光体を含むべき層に、有機発光体として適用することができる。このようなエラグ酸系化合物を、有機ＥＬ素子における有機発光体層もしくは有機発光体を含むべき層に適用するには、必要に応じ、バインダ等の他に加えるべき成分と共に、適宜な溶媒で溶解もしくは分散、より好ましくは溶解して、組成物（溶液もしくは分散液、より好ましくは分散液である。）を調整し、適宜な適用方法により、所定の区域内に適用し、その後、乾燥させることにより行なう。組成物の適用方法としては、種々の方法を用いることができ、印刷方式を用いることもできるが、インクジェット法やディスペンサ法を用いることが好ましい。
【００３２】
【実施例】
［実施例１］
脱水させたテトラヒドロフラン５０ｍｌ中に、エラグ酸（東京化成工業（株）製）０．９ｇを加え、水素化ナトリウムの存在下で、３０分間室温にて攪拌した。攪拌後、１，２−ジクロロエタン２．０ｇを加え、２日間、激しく還流攪拌した。反応後、塩化アンモニウム水溶液で水素化ナトリウムを不活性化した後、水にも有機溶媒にも溶解しない析出物を濾別して除去し、有機層に溶解した化合物を、カラムクロマトグラフにより精製し、褐色の固体からなるエラグ酸系化合物（１）０．２ｇを得た。
【００３３】
該エラグ酸系化合物（１）の融点を測定したところ、明確な融点を持たず、２３０〜２３５℃で徐々に分解した。該エラグ酸系化合物（１）は、乳酸エチル、ジオキサン、シクロヘキサノン、もしくはジクロロエタンに対する溶解性を有していた。該エラグ酸系化合物（１）の赤外吸収スペクトルを測定して得たチャートを図１に示す。図１の赤外吸収スペクトルによれば、前記固体が次の式（３）で表されるエラグ酸系化合物（１）であることを決定した。得られたエラグ酸系化合物（１）は、前記一般式（１）におけるＲが−Ｃ２　Ｈ４　−の化合物であった。
【００３４】
【化４】
2004002270.tif 000004
【００３５】
得られたエラグ酸系化合物（１）の蛍光発光スペクトルを測定した結果、良好な青緑色蛍光発光を示し、図２に蛍光発光スペクトルを示す。蛍光極大波長は４８７ｎｍであった。エラグ酸系化合物（１）の分解温度、溶解性、蛍光極大波長を下記の表１にまとめて示す。
【００３６】
［実施例２］
前記実施例１におけるエラグ酸系化合物の合成の際の１，２−ジクロロエタン２．０ｇに代えて、１，８−ジブロモオクタン（東京化成工業（株）製）１．９ｇを用いた以外は、前記実施例１と同様にしてエラグ酸系化合物（２）を得た。得られたエラグ酸系化合物（２）は、前記一般式（１）におけるＲが−Ｃ８　Ｈ１６−の化合物であった。エラグ酸系化合物（２）の分解温度は１８９〜１９２℃であり、明確な融点を持たず、乳酸エチル、ジオキサン、シクロヘキサノン、もしくはジクロロエタンに対する溶解性を有しており、蛍光極大波長は５１３ｎｍであった。エラグ酸系化合物（２）の分解温度、溶解性、蛍光極大波長を下記の表１にまとめて示す。
【００３７】
［実施例３］
前記実施例１におけるエラグ酸系化合物の合成の際の１，２−ジクロロエタン２．０ｇに代えて、ビス（４−クロロブチル）エーテル（東京化成工業（株）製）１．５ｇを用いた以外は、前記実施例１と同様にしてエラグ酸系化合物（３）を得た。得られたエラグ酸系化合物（３）は、前記一般式（１）におけるＲが−Ｃ４　Ｈ８　−Ｏ−Ｃ４　Ｈ８　−のエラグ酸系化合物（３）であった。エラグ酸系化合物（３）の分解温度は１６９〜１７３℃であり、明確な融点を持たず、乳酸エチル、ジオキサン、シクロヘキサノン、もしくはジクロロエタンに対する溶解性を有しており、蛍光極大波長は５４７ｎｍであった。エラグ酸系化合物（３）の分解温度、溶解性、蛍光極大波長を下記の表１にまとめて示す。
【００３８】
【表１】
2004002270.tif 000005
【００３９】
溶解性は、乳酸エチル、ジオキサン、シクロヘキサノン、もしくはジクロロエタンに対するものである。
【００４０】
【発明の効果】
請求項１の発明によれば、新規化合物として前記一般式（１）で表されるエラグ酸系化合物を提供することができる。該エラグ酸系化合物は褐色を呈し、また、青緑色蛍光発光を示す。
【００４１】
請求項２の発明によれば、新規化合物として前記一般式（１）で表されるエラグ酸系化合物のうち、Ｒは、炭素数が１〜２０の直鎖もしくは分枝鎖状のアルキル基もしくはアルキルエーテル基、炭素数が５〜８の環状脂肪族官能基からなる炭素環基、ヘテロ原子を含む５員環乃至８員環の環状脂肪族官能基からなる複素環基、または芳香族環基であるエラグ酸系化合物を提供することができ、該化合物は前記請求項１と同等な効果を示す。
【００４２】
請求項３の発明によれば、前記一般式（１）で表されるエラグ酸系化合物を使用した着色材料を提供することができる。該エラグ酸系化合物は褐色を呈し、有機溶剤溶解性があるため染料等の着色材料として使用できる。
【００４３】
請求項４の発明によれば、前記一般式（１）で表されるエラグ酸系化合物が複数種類の化合物の混合物である場合、該混合物を使用する着色材料を提供することができる。該混合物を使用した着色材料は溶剤における溶解性がさらに向上する利点がある。
【００４４】
請求項５の発明によれば、本発明の着色材料が高分子有機化合物と組み合わせられてなる着色している高分子有機材料を提供することができる。
【００４５】
請求項６の発明によれば、前記一般式（１）で表されるエラグ酸系化合物を含有してなるエレクトロルミネッセンス材料を提供することができる。前記一般式（１）で表されるエラグ酸系化合物は、青緑色蛍光発光するので、エレクトロルミネッセンス材料として有用である。
【図面の簡単な説明】
【図１】実施例１で得られたエラグ酸系化合物（１）の赤外吸収スペクトルを示す図である。
【図２】実施例１で得られたエラグ酸系化合物（１）の蛍光発光スペクトルを示す図である。
【図１】
2004002270.tif 000008
【図２】
2004002270.tif 000009